(57)【要約】【課題】宅外の大きな引張り力によって光加入者宅の壁面が剥がれたり、宅内設備を引きずったりする前に光ファイバケーブル内の光ファイバ心線を確実に破断できること。【解決手段】光ファイバ心線１と、光ファイバ心線１の両側に光ファイバ心線１と並行に配置された２本のテンションメンバ３と、光ファイバ心線１とテンションメンバ３とを一体的に被覆するシース２と、光ファイバ心線１とテンションメンバ３の各中心を含む面と直交する方向の光ファイバ心線１の両側に光ファイバ心線１と並行に配置された一対の防護テープ５と、を有する光ファイバケーブル１０において、光ファイバケーブル１０に引張り張力を付与して光ファイバ心線１が破断する伸びが加わった場合の防護テープ５の抗張力を、ベース樹脂の押出延伸度を調整やベース材料へのフィラーの配合や切り込みまたはミシン目の付与によって、光ファイバ心線１の破断強度の２０％以下とする。【選択図】        図１
2009223053.tif 000002
【特許請求の範囲】
【請求項１】
光ファイバ心線と、前記光ファイバ心線の片側もしくは両側に該光ファイバ心線と並行に配置された少なくとも１本のテンションメンバと、前記光ファイバ心線と前記テンションメンバとを一体的に被覆するシースと、前記光ファイバ心線と前記テンションメンバの各中心を含む面と直交する方向の前記光ファイバ心線の両側に光ファイバ心線と並行に配置された一対の防護テープと、を有する光ファイバケーブルにおいて、
当該光ファイバケーブルに引張り張力を付与して前記光ファイバ心線が破断する伸びが加わった場合の前記防護テープの抗張力が前記光ファイバ心線の破断強度の２０％以下であることを特徴とする光ファイバケーブル。
【請求項２】
前記防護テープは、ベース樹脂の押出延伸度を調整して抗張力が調整されたものであることを特徴とする請求項１に記載の光ファイバケーブル。
【請求項３】
前記防護テープは、ベース材料にフィラーが配合された材料を押出成形したものであることを特徴とする請求項１に記載の光ファイバケーブル。
【請求項４】
前記フィラーは、炭酸カルシウムおよび／または水酸化マグネシウムおよび／またはケイ酸塩からなることを特徴とする請求項３に記載の光ファイバケーブル。
【請求項５】
前記防護テープは、長手方向にわたって切り込みまたはミシン目が連続的に付与されたものであることを特徴とする請求項１に記載の光ファイバケーブル。
【請求項６】
前記防護テープの破断強度は前記光ファイバ心線の破断強度以下であることを特徴とする請求項１〜５のいずれか１つに記載の光ファイバケーブル。
【発明の詳細な説明】
【技術分野】
【０００１】
この発明は、シース内部に光ファイバ心線、テンションメンバ、および防護テープを有した光ファイバケーブルに関するものである。
【背景技術】
【０００２】
従来から、例えば、ガラス光ファイバの外周に紫外線硬化性樹脂あるいは熱硬化性樹脂等からなる被覆を有する、いわゆる光ファイバ心線を用意し、この光ファイバ心線と一対のテンションメンバと、さらに支持線とを所定位置に位置決めしながら、一括被覆を施してシースを形成した光ファイバケーブルが種々製造され、使用されている。
【０００３】
ところで、これらの光ファイバケーブルが架空布設された場合、経時的に原因不明の特性劣化が発生することがあった。近年になって漸くこの原因が夏季に発生するセミ、特にクマゼミの光ファイバケーブルへの産卵行動に起因することがわかってきた。具体的には、クマゼミが架空に布設された光ファイバケーブルを木の幹や枝と誤って、シースに産卵管を突き刺し、内部に産卵する行動が原因である、というものである。このシースに産卵管が差し込まれると、産卵管で光ファイバが損傷してしまう。
【０００４】
そこで、シースによって被覆された光ファイバ心線の少なくとも一部を覆うように、シースの内部または外表面に防護テープを配置せしめた光ファイバケーブルが提案されている（特許文献１参照）。このような光ファイバケーブルを用いれば、仮にクマゼミがシースに産卵管を突き刺しても、産卵管の先が防護テープにより遮られ、内部の光ファイバ心線までは届かず、前述した危険、すなわち、光ファイバ心線の損傷の危険性を低下せしめることができる。
【０００５】
【特許文献１】特開２００６−３１３３１４号公報
【発明の開示】
【発明が解決しようとする課題】
【０００６】
ところで、シース内に光ファイバ心線、テンションメンバ、および支持線を有した、いわゆるドロップ型の光ファイバケーブルを布設する場合であって、たとえば、電柱と光加入者宅との間の道路を渡るように布設する場合、道路を通過するトラックなどが光ファイバケーブルに引っかかって光ファイバケーブルを引っ張ることによって、光加入者宅の宅内設備を引きずることがないように、軒下部分で支持線部分が切り離された光ファイバケーブルのテンションメンバのみをカットし、光ファイバケーブルの長手方向の一部に低強度部分を作っておく工法（テンションメンバカット工法）が用いられている。このテンションメンバカット工法を用いて布設すると、光ファイバ心線およびシース材のみで光ファイバケーブルの強度を持たせることになり、たとえばシース内に１心の光ファイバを備えた光ファイバケーブルの場合、破断強度は７５Ｎ前後となり、上述した光加入者宅の宅内設備を引きずる前に光ファイバケーブル内の光ファイバ心線がまず破断し、その後シースも比較的弱い引張り力で破断する。
【０００７】
しかしながら、さらに上述した防護テープが配置されたドロップ型の光ファイバケーブルでは、防護テープ自体も抗張力を分担するため、光ファイバケーブルの破断強度が１００Ｎを超えてしまい、宅内設備を引きずってしまう虞があるという問題点があった。
【０００８】
そこで、この発明は、上記に鑑みてなされたものであって、防護テープを有した光ファイバケーブルであっても、宅外の大きな引張り力によって宅内設備を引きずったりする前に光ファイバケーブル内の光ファイバ心線を確実に破断できるようにした光ファイバケーブルを提供することを目的とする。
【課題を解決するための手段】
【０００９】
上述した課題を解決し、目的を達成するために、この発明にかかる光ファイバケーブルは、光ファイバ心線と、前記光ファイバ心線の片側もしくは両側に該光ファイバ心線と並行に配置された少なくとも１本のテンションメンバと、前記光ファイバ心線と前記テンションメンバとを一体的に被覆するシースと、前記光ファイバ心線と前記テンションメンバの各中心を含む面と直交する方向の前記光ファイバ心線の両側に光ファイバ心線と並行に配置された一対の防護テープと、を有する光ファイバケーブルにおいて、当該光ファイバケーブルに引張り張力を付与して前記光ファイバ心線が破断する伸びが加わった場合の前記防護テープの抗張力が前記光ファイバ心線の破断強度の２０％以下であることを特徴とする。
【００１０】
また、この発明にかかる光ファイバケーブルは、上記の発明において、前記防護テープは、ベース樹脂の押出延伸度を調整して抗張力が調整されたものであることを特徴とする。
【００１１】
また、この発明にかかる光ファイバケーブルは、上記の発明において、前記防護テープは、ベース材料にフィラーが配合された材料を押出成形したものであることを特徴とする。
【００１２】
また、この発明にかかる光ファイバケーブルは、上記の発明において、前記フィラーは、炭酸カルシウムおよび／または水酸化マグネシウムおよび／またはケイ酸塩からなることを特徴とする。
【００１３】
また、この発明にかかる光ファイバケーブルは、上記の発明において、前記防護テープは、長手方向にわたって切り込みまたはミシン目が連続的に付与されたものであることを特徴とする。
【００１４】
また、この発明にかかる光ファイバケーブルは、上記の発明において、前記防護テープの破断強度は前記光ファイバ心線の破断強度以下であることを特徴とする。
【発明の効果】
【００１５】
この発明によれば、光ファイバ心線と、前記光ファイバ心線の片側もしくは両側に該光ファイバ心線と並行に配置された少なくとも１本のテンションメンバと、前記光ファイバ心線と前記テンションメンバとを一体的に被覆するシースと、前記光ファイバ心線と前記テンションメンバの各中心を含む面と直交する方向の前記光ファイバ心線の両側に光ファイバ心線と並行に配置された一対の防護テープと、を有する光ファイバケーブルにおいて、当該光ファイバケーブルに引張り張力を付与して前記光ファイバ心線が破断する伸びが加わった場合の前記防護テープの抗張力を、ベース樹脂の押出延伸度を調整やベース材料へのフィラーの配合や切り込みまたはミシン目の付与によって、前記光ファイバ心線の破断強度の２０％以下としているので、光ファイバケーブルが破断する過程での最大張力が抑えられ、防護テープを有した光ファイバケーブルであっても、宅外の大きな引張り力によって宅内設備を引きずったりする前に光ファイバケーブル内の光ファイバ心線を確実に破断することができる。
【発明を実施するための最良の形態】
【００１６】
以下、図面を参照して、本発明にかかる光ファイバケーブルの好適な実施の形態を詳細に説明する。なお、本実施の形態によってこの発明が限定されるものではない。
【００１７】
（実施の形態１）
図１は、この発明の実施の形態１にかかる光ファイバケーブルの横断面図である。図１に示すように、この光ファイバケーブル１０は、ケーブル部１０ｂに支持線部１０ａが設けられたドロップ型の光ファイバケーブルである。ケーブル部１０ｂは、１本のガラス光ファイバの外周に、紫外線硬化性樹脂あるいは熱硬化性樹脂などからなる樹脂被覆がなされた外径０．２５ｍｍの光ファイバ心線１を有し、この光ファイバ心線１の周囲に、ノンハロゲン難燃性ポリオレフィン、具体的にはノンハロゲン難燃性ポリエチレンなどからなるシース２が覆われている。
【００１８】
このシース２内には、光ファイバ心線１の両側（図１上、上下方向）に、光ファイバ心線１から所定間隔を有し、その中心が光ファイバ心線１の中心と略同一平面上に位置するように配置され、アラミド繊維束あるいは強化繊維としてアラミド繊維を用いたＦＲＰからなる外径０．５ｍｍの一対のテンションメンバ３が配置される。
【００１９】
さらに、このシース２内には、光ファイバ心線１とテンションメンバ３とによって形成される平面に略直角する方向（図１上、左右方向）に、光ファイバ心線１から所定間隔を有して光ファイバ心線１を挟むように、ケーブル長手方向に並行配置され、ポリアミド樹脂からなる一対の防護テープ５を有する。各防護テープ５の横断面は、０．２ｍｍ×０．８ｍｍの矩形形状をなし、光ファイバ心線１とテンションメンバ３とによって形成される平面方向が長辺となる。これによって、この平面方向からのクマゼミによる産卵管の突き刺しを遮り、光ファイバ心線１の伝送損失増加がないようにしている。
【００２０】
光ファイバ心線１とテンションメンバ３とによって形成される平面に略直角する方向、すなわち光ファイバ心線１に対して各防護テープ５が配置される方向のシース２の外表面両面には、必要に応じて設けられた切欠であるノッチ６が形成されている。このノッチ６を設けておくことによって、光ファイバケーブルの布設の際に、シース２を容易に切り裂くことができ、シース２内部の光ファイバ心線１を簡単に取り出すことができる。なお、ケーブル部１０ｂ横断面の長辺方向長さは、３．１ｍｍであり、短辺方向長さは、２．０ｍｍである。
【００２１】
支持線部１０ａは、ＦＲＰや亜鉛メッキ銅線などからなる外径１．２ｍｍの支持線４を有し、この支持線４の中心は、光ファイバ心線１、テンションメンバ３の各中心と略同一平面状に並行配置される。支持線４の周囲は、シース２で覆われ、その外径は、２．８ｍｍである。なお、極めて短い距離間に布設する光ファイバケーブルである場合には、支持線部１０ａのないものとしてもよい。
【００２２】
ここで、防護テープ５の抗張力は、光ファイバケーブル１のケーブル部１０ｂに引張り張力を付与して光ファイバ心線１が破断する伸びが加わった場合の、光ファイバ心線１の破断強度の２０％以下となるように、ベース樹脂であるポリアミド樹脂の押出延伸度を調整することによって抗張力が調整されたものである。換言すれば、ベース樹脂の押出延伸度を調整することによって従来の防護テープ５の抗張力よりも所望の低い抗張力にしている。なお、ここでは、防護テープ５の抗張力は、光ファイバケーブルの破断過程で最も大きな力がかかったときの力（Ｎ）を意味する。
【００２３】
図２は、防護テープ５を製造する製造装置の概要構成を示す模式図である。図２において、防護テープ５を形成するベース樹脂は、押出機２０の図示しないホッパから投入され、スクリューの回転によってヘッド２１から糸状の溶融樹脂が押し出される。押し出された溶融樹脂は、水槽２２で冷やされ成形され、さらに約２００℃の恒温槽２３に入力される。恒温槽２３では、前段のローラＲ１による引取り速度Ｖ１と後段のローラＲ２による引取り速度Ｖ２とを駆動部２６，２７を介して制御部Ｃが調整することによって、延伸される防護テープ５の抗張力が調整される。具体的には、引取り速度Ｖ２を引取り速度Ｖ１に比して大きくすることによって防護テープ５が延伸されるが、この引取り速度差を調整することによって抗張力が調整される。なお、延伸速度を早くするほど、抗張力は高くなる。この抗張力が調整された防護テープ５は、その後、水槽２４によって冷やされて成形され、巻取機２５によって巻き取られる。なお、恒温槽２３の温度調整によっても抗張力を調整することができ、この温度調整と引取り速度調整とによって抗張力を調整するようにしてもよい。
【００２４】
図３は、図２に示した製造装置によって延伸度調整された３つの防護テープ５を用いた光ファイバケーブルであるサンプル＃１〜＃３と従来の防護テープを用いた光ファイバケーブルである比較サンプルの各強度特性を示す図である。なお、サンプル＃１〜＃３と比較サンプルは、図１のケーブル部１０ｂのみからなる光ファイバケーブルである。図３において、光ファイバ心線１が７％伸びた時のサンプル＃１〜＃３の各防護テープの抗張力は、延伸度調整によって、それぞれ５Ｎ、９Ｎ、１４Ｎに調整されている。これに対して、比較サンプルの防護テープの抗張力は、通常の延伸度調整によって、３２Ｎとなっている。なお、この７％の伸びは、光ファイバ心線１が破断する伸びである。一方、光ファイバ心線１の単体での破断強度は、サンプル＃１〜＃３，比較サンプルのそれぞれに共通であって、７０Ｎである。
【００２５】
なお、各強度特性の測定は、長さ約１５０ｍｍのサンプルをテンシロン型引張り試験に、チャック間距離１００ｍｍとなるように把持し、引張り速度を５００ｍ／分として、実測値を読み取ることにより行った。また、
光ファイバケーブルの破断強度の測定は、サンプルとして図５に示すように、テンションメンバカット工法によって、テンションメンバ３がカット部５０によってカットされているサンプルを用い、カット部５０がチャック間のほぼ中央にくるようにテンシロン型引張り試験に把持し、光ファイバ心線１の破断点の実測値を読み取ることにより行った。
【００２６】
ここで、光ファイバケーブルの破断強度とは、光ファイバケーブル全体の破断過程における最大張力を意味する。光ファイバケーブル全体の破断過程において光ファイバケーブルに最大張力が掛かるのは、光ファイバ心線１が破断するとき、すなわち光ファイバ心線１が７％伸びた時であり、その最大張力は、光ファイバ心線１単体での破断強度と７％伸び時の防護テープ５の抗張力と７％伸び時のカット部５０に残されたシース２の抗張力を合わせたものとなる。ここで、シース２の抗張力は、光ファイバ心線の破断強度、および防護テープ５の抗張力と比較すると非常に小さいため、光ファイバケーブルの破断強度は、およそ（光ファイバ心線１単体での破断強度）＋（７％伸び時の防護テープ５の抗張力×２）となり、サンプル＃１の場合、８１Ｎとなり、サンプル＃２の場合、８９Ｎとなり、サンプル＃３の場合、９９Ｎとなり、それぞれ１００Ｎ以下となる。これに対し、比較サンプルの光ファイバケーブルの破断強度は、１３４Ｎとなる。
【００２７】
ここで、上述したように、光加入者宅に布設された光ファイバケーブル１０にかかる引張り強度が１００Ｎを超えると、光加入者宅の宅内設備を引きずってしまう虞があるため、光ファイバケーブル１０の破断強度は、１００Ｎ以下であることが好ましい。一方、光ファイバ心線１の破断強度は、７０Ｎであることから、防護テープ５の抗張力は、光ファイバ心線１の破断強度の２０％以下であることが条件となる。上述したサンプル＃１〜＃３は、延伸度調整によってそれぞれこの条件を満足しており、光加入者宅に布設された光ファイバケーブル１０にかかる引張り強度が１００Ｎを超えた場合、光ファイバ心線１がまず破断し、その後、防護テープ５およびシース２も比較的弱い引張り張力で破断する。この結果、光加入者宅の宅内設備を引きずってしまうことを防ぐことができる。
【００２８】
図４は、この光ファイバケーブル１０の布設例を示す図である。図４に示すように、電柱３０に架設された幹線光ファイバケーブル３３は、釣り線３１およびらせん状のハンガー３２によって支持される。光ファイバケーブル１０は、クロージャ３４でこの幹線光ファイバケーブル３３から分岐され、道路４０上部を介して、光加入者宅４１まで架け渡される。光加入者宅４１の光ファイバケーブル取付位置近傍では、位置Ｐ１において支持線部１０ａとケーブル部１０ｂとが引き裂かれて分離された状態にされる。すなわち、位置Ｐ１までは、支持線部１０ａによって光ファイバケーブル１０の架設状態が支持される。位置Ｐ１から分岐したケーブル部１０ｂは、光加入者宅４１内に配線され、宅内設備４２に接続される。ここで、架け渡された光ファイバケーブル１０が道路上を通るトラックなどによって、１００Ｎを超える引張り強度で引っ張られた場合、支持線部１０ａは光加入者宅壁に設置されたフックを壁から引き剥がし外れる。ケーブル部１０ｂは図５に示すように、テンションメンバカット工法によって、テンションメンバ３がカット部５０によって位置Ｐ２でカットされているため、ケーブル部１０ｂは位置Ｐ２で光ファイバ心線１がまず破断し、その後、防護テープ５およびシース２も比較的弱い引張り張力で破断する。よって、光加入者宅４１の宅内設備４２を引きずってしまうことを防ぐことができる。特に、この実施の形態１では、延伸度調整によって防護テープの抗張力の調整をしているので、単一のベース材料のみを用いることができ、所望の抗張力を有する防護テープを安価に製造することができる。
【００２９】
（実施の形態２）
つぎに、この発明の実施の形態２について説明する。上述した実施の形態１では、防護テープ５を延伸度調整によって防護テープ５の抗張力を調整するようにしていたが、この実施の形態２では、防護テープ５内にフィラー５ａを添加して防護テープ５の抗張力を所望の強度に低下させるようにしている。
【００３０】
フィラー５ａは、図６に示すように、防護テープ５内に散在するように形成される。このフィラー５ａは、たとえば、炭酸カルシウム、水酸化マグネシウム、またはケイ酸塩などの１以上の組み合わせで形成され、防護テープ５のベース材料にフィラー５ａが配合された材料を押出成形することによって成形される。
【００３１】
この防護テープ５は、図６に示すように、横断面ＰＬ１に含まれるフィラー５ａ−１，５ａ−２によって抗張力が弱まることになり、このフィラー５ａの添加量によって抗張力が調整されることになる。なお、このフィラー５ａは、ベース材料と結合しないものであることが好ましい。
【００３２】
図７は、図２に示した製造装置によって通常の延伸度調整により製造された３つの防護テープ５を用いた光ファイバケーブルであるサンプル＃４〜＃６と従来の防護テープを用いた光ファイバケーブルである比較サンプルとの各強度特性を示す図である。なお、サンプル＃４〜＃６と比較サンプルは、図１のケーブル部１０ｂのみからなる光ファイバケーブルである。図７において、光ファイバ心線１が７％伸びた時のサンプル＃４〜＃６の各防護テープの抗張力は、炭酸カルシウム粒子をフィラー５ａとして用い、防護テープ５のベース材料に混練した量によって、それぞれ３Ｎ、６Ｎ、１２Ｎに調整されている。これに対して、比較サンプルの防護テープの破断強度は、通常の延伸度調整によって、３２Ｎとなっている。一方、光ファイバ心線１の破断強度は、サンプル＃４〜＃６，比較サンプルのそれぞれに共通であって、７０Ｎである。
【００３３】
なお、各強度特性の測定方法は、実施の形態１と同様である。
ここで、前述したように光ファイバケーブルの破断強度は、およそ（光ファイバ心線１単体での破断強度）＋（７％伸び時の防護テープ５の抗張力×２）となる。この結果、光ファイバケーブルの破断強度は、サンプル＃４の場合、８１Ｎとなり、サンプル＃５の場合、８７Ｎとなり、サンプル＃６の場合、９６Ｎとなり、それぞれ１００Ｎ以下となる。これに対し、比較サンプルの光ファイバケーブルの破断強度は、１３４Ｎとなる。
【００３４】
ここで、上述したように、光加入者宅に布設された光ファイバケーブル１０にかかる引張り強度が１００Ｎを超えると、光加入者宅の宅内設備を引きずってしまう虞があるため、光ファイバケーブル１０の破断強度は、１００Ｎ以下であることが好ましい。一方、光ファイバ心線１の破断強度は、７０Ｎであることから、防護テープ５の抗張力は、光ファイバ心線１の破断強度の２０％以下であることが条件となる。上述したサンプル＃４〜＃６は、フィラー５ａのベース材料への混練の量調整によってそれぞれこの条件を満足しており、光加入者宅に布設された光ファイバケーブル１０にかかる引張り強度が１００Ｎを超えた場合、光ファイバケーブル１０の光ファイバ心線１がまず破断し、その後、防護テープ５およびシース２も比較的弱い引張り張力で破断する。この結果、光加入者宅の宅内設備を引きずってしまうことを防ぐことができる。特に、この実施の形態２では、従来の防護テープと同じ硬度を保持したまま、抗張力を下げる調整をすることができるので、クマゼミの産卵管に対する防護強度は、従来のものと同程度に保持することができる。
【００３５】
（実施の形態３）
つぎに、この発明の実施の形態３について説明する。上述した実施の形態１では、防護テープ５を延伸度調整によって防護テープ５の抗張力を調整するようにしていたが、この実施の形態３では、防護テープ５内にミシン目５ｂを設けることによって防護テープ５の抗張力を所望の強度に低下させるようにしている。
【００３６】
この防護テープ５は、図８に示すように、ミシン目５ｂが防護テープ５の長手方向に沿って連続的に設けられている。このミシン目５ｂが設けられた横断面ＰＬ２に含まれるミシン目の穴あるいは孔によって破断強度が弱まることになり、このミシン目５ｂの穴あるいは孔の横断面内の密度によって抗張力が調整されることになる。
【００３７】
このミシン目５ｂをもつ防護テープ５は、図９に示す製造装置によって製造することができる。すなわち、図２に示した製造装置の恒温槽２３と水槽２４との間に、いわゆるキャタピラ（Ｒ）である無限軌道部６０を設け、一対の履板６１の外側表面にミシン目５ｂに対応する突起部６２を設け、履板６１の無限軌道によって一対の履板６１によって挟まれた防護テープ５の長手方向に順次連続的にミシン目５ｂを形成する。
【００３８】
図１０は、図９に示した製造装置によるミシン目付与によって調整された３つの防護テープ５を用いた光ファイバケーブルであるサンプル＃７〜＃９と従来の防護テープを用いた光ファイバケーブルである比較サンプルとの各強度特性を示す図である。なお、サンプル＃７〜＃９と比較サンプルは、図１のケーブル部１０ｂのみからなる光ファイバケーブルである。図１０において、光ファイバ心線１が７％伸びた時のサンプル＃７〜＃９の各防護テープの抗張力は、ミシン目の外径を０．１ｍｍ固定とし、ミシン目のピッチを０．１ｍｍ、０．２ｍｍ、０．３ｍｍとピッチ量を変化させることによって、それぞれ５Ｎ、１０Ｎ、１３Ｎに調整されている。これに対して、比較サンプルの防護テープの破断強度は、通常の延伸度調整によって、３２Ｎとなっている。一方、光ファイバ心線１の破断強度は、サンプル＃７〜＃９，比較サンプルのそれぞれに共通であって、７０Ｎである。
【００３９】
なお、各強度特性の測定方法は、実施の形態１と同様である。
ここで、前述したように光ファイバケーブルの破断強度は、およそ（光ファイバ心線１単体での破断強度）＋（７％伸び時の防護テープ５の抗張力×２）となる。ここの結果、光ファイバケーブルの破断強度は、サンプル＃７の場合、８２Ｎとなり、サンプル＃８の場合、９２Ｎとなり、サンプル＃９の場合、９７Ｎとなり、それぞれ１００Ｎ以下となる。これに対し、比較サンプルの光ファイバケーブルの破断強度は、１３４Ｎとなる。
【００４０】
ここで、上述したように、光加入者宅に布設された光ファイバケーブル１０にかかる引張り強度が１００Ｎを超えると、光加入者宅の宅内設備を引きずってしまう虞があるため、光ファイバケーブル１０の破断強度は、１００Ｎ以下であることが好ましい。一方、光ファイバ心線１の破断強度は、７０Ｎであることから、防護テープ５の抗張力は、光ファイバ心線１の破断強度の２０％以下であることが条件となる。上述したサンプル＃７〜＃９は、ミシン目のピッチ量を調整することによってそれぞれこの条件を満足しており、光加入者宅に布設された光ファイバケーブル１０にかかる引張り強度が１００Ｎを超えた場合、光ファイバケーブル１０の光ファイバ心線１がまず破断し、その後、防護テープ５およびシース２も比較的弱い引張り張力で破断する。この結果、光加入者宅の宅内設備を引きずってしまうことを防ぐことができる。特に、この実施の形態２では、従来の防護テープと同じ硬度を保持したまま、抗張力を下げる調整をすることができるので、クマゼミの産卵管に対する防護強度は、従来のものと同程度に保持することができる。
【００４１】
なお、上述した実施の形態３では、防護テープ５にミシン目５ｂを形成するようにしていたが、これに限らず、図１０に示すように、防護テープ５の側部両端に切込部５ｃを、防護テープ５の長手方向に沿って連続的に形成するようにしてもよい。この場合、横断面ＰＬ３に含まれる切込量によって抗張力が調整される。
【図面の簡単な説明】
【００４２】
【図１】この発明の実施の形態１にかかる光ファイバケーブルの横断面図である。
【図２】防護テープを製造する製造装置の概要構成を示す模式図である。
【図３】図２に示した製造装置によって延伸度調整された３つの防護テープを用いた実施の形態１の光ファイバケーブルであるサンプル＃１〜＃３と従来の防護テープを用いた光ファイバケーブルである比較サンプルとの各強度特性を示す図である。
【図４】光ファイバケーブルの布設例を示す図である。
【図５】テンションメンバカット工法によってカットされたケーブル部の状態を示す図である。
【図６】この発明の実施の形態２の光ファイバケーブルの防護テープの縦断面図である。
【図７】図２に示した製造装置によってフィラーの添加量が調整された３つの防護テープを用いた実施の形態２の光ファイバケーブルであるサンプル＃４〜＃６と従来の防護テープを用いた光ファイバケーブルである比較サンプルとの各強度特性を示す図である。
【図８】この発明の実施の形態３の光ファイバケーブルの防護テープの縦断面図である。
【図９】実施の形態３に用いる防護テープを製造する製造装置の概要構成を示す模式図である。
【図１０】図９に示した製造装置によってミシン目のピッチ量が調整された３つの防護テープを用いた実施の形態３の光ファイバケーブルであるサンプル＃７〜＃９と従来の防護テープを用いた光ファイバケーブルである比較サンプルとの各強度特性を示す図である。
【図１１】この発明の実施の形態３の変形例である光ファイバケーブルの防護テープの縦断面図である。
【符号の説明】
【００４３】
１    光ファイバ心線
２    シース
３    テンションメンバ
４    支持線
５    防護テープ
５ａ  フィラー
５ｂ  ミシン目
５ｃ  切込部
６    ノッチ
１０    光ファイバケーブル
１０ａ  支持線部
１０ｂ  ケーブル部
２０    押出機
２３    恒温槽
５０    カット部
【図１】
2009223053.tif 000003
【図２】
2009223053.tif 000004
【図３】
2009223053.tif 000005
【図４】
2009223053.tif 000006
【図５】
2009223053.tif 000007
【図６】
2009223053.tif 000008
【図７】
2009223053.tif 000009
【図８】
2009223053.tif 000010
【図９】
2009223053.tif 000011
【図１０】
2009223053.tif 000012
【図１１】
2009223053.tif 000013